앞서 기술 한 바 와 같이 , 전해 구리 박의 , 감은 드럼 표면 에 의해서 형성 되 는 광택 면은 , 표면 조도 가 1 . 0 ㎛ 이하 이 고 평활 성 이 우수 하 지만 , 전해액 측 에 형성 되 는 조면 의 표면 조도 를 안정 되게 2 . 5 ㎛ 이하 , 또한 , 1 . 8 ㎛ 이하 로 하 는 것 은 곤란 하 다 . 이 에 반해 , 본 발명 의 제조 방법 에서 규정 하 는 구성 의 전해액 을 사용 하 고 , 통상 의 방법 으로 전해 구리 박 을 제조 하 면 , 조면 의 표면 조도 를 , 안정 되게 2 . 5 ㎛ 이하 , 호적 하 게 는 , 1 . 8 ㎛ 이하 로 할 수 가 있 다 . 전해 구리 박 을 제조 하 는 방법 에 대해서 는 후술 한다 .